(57)【要約】  【課題】耐発泡性および作業性がともに優れる２液型ポリウレタンシーリング材組成物の提供。  【解決手段】ウレタンプレポリマーを含有する主剤と、ポリオールを含有する硬化剤とからなるシーリング材組成物であって、  前記硬化剤が、ビスマス量が該硬化剤の重量に対して０．００８〜０．０２０質量％となるビスマス塩と、亜鉛量が該硬化剤の重量に対して０．０６〜０．１４質量％となる亜鉛塩と、を含有する２液型ポリウレタンシーリング材組成物。【選択図】なし【特許請求の範囲】
【請求項１】
ウレタンプレポリマーを含有する主剤と、ポリオールを含有する硬化剤とからなるシーリング材組成物であって、
前記硬化剤が、ビスマス量が該硬化剤の重量に対して０．００８〜０．０２０質量％となるビスマス塩と、亜鉛量が該硬化剤の重量に対して０．０６〜０．１４質量％となる亜鉛塩と、を含有する２液型ポリウレタンシーリング材組成物。
【発明の詳細な説明】
【技術分野】
【０００１】
本発明は、ウレタンシーラントに関し、より詳しくは、耐発泡性および作業性に優れる２液型ポリウレタンシーリング材組成物に関する。
【背景技術】
【０００２】
従来より、主剤としてポリイソシアネート（ウレタンプレポリマー）、硬化剤としてポリオールおよび硬化触媒を含有する２液型ポリウレタンシーリング材組成物が知られている。ここで、上記硬化触媒としては、良好な硬化性の確保、水分との反応により発生しうる炭酸ガスによる発泡を抑える観点から鉛系の有機カルボン酸鉛が多用されていた。しかしながら、このような有機酸鉛は、環境や人体への悪影響が懸念され、その使用も問題とされることから代替触媒の検討がなされてきた。その中で、ビスマス系の有機カルボン酸ビスマスは、高い触媒活性を有し、可使時間を保ち、さらに耐発泡性に優れる等の利点から代替触媒として高い評価を得ている。
【０００３】
そこで、この有機カルボン酸ビスマスを硬化触媒として含有するポリウレタン組成物として、特許文献１には、「末端イソシアネート基含有ウレタンプレポリマー、硬化剤としてポリオール、および硬化触媒として有機カルボン酸ビスマスと他の有機カルボン酸金属塩との混合物を含有することを特徴とするポリウレタン組成物」が記載されている。
しかしながら、このポリウレタン組成物では、発泡を確実に抑制しようとすると、硬化速度が速くなり作業性が悪くなる問題があり、逆に、作業性の確保の観点から硬化速度を抑制すると、ウレタンプレポリマーの水分との反応が進んでしまい発泡しやすくなるという問題があった。
【０００４】
【特許文献１】特開２００１−８９５４９号公報
【発明の開示】
【発明が解決しようとする課題】
【０００５】
そこで、本発明は、耐発泡性および作業性がともに優れる２液型ポリウレタンシーリング材組成物を提供することを課題とする。
【課題を解決するための手段】
【０００６】
本発明者は、上記課題を解決すべく鋭意研究した結果、主剤と、特定のビスマス量および亜鉛量を含有する硬化剤とからなる２液型ポリウレタンシーリング材組成物が、耐発泡性および作業性に優れることを見出し、本発明を完成させた。すなわち、本発明は、下記（１）に記載の２液型ポリウレタンシーリング材組成物を提供する。
【０００７】
（１）ウレタンプレポリマーを含有する主剤と、ポリオールを含有する硬化剤とからなるシーリング材組成物であって、
上記硬化剤が、ビスマス量が該硬化剤の重量に対して０．００８〜０．０２０質量％となるビスマス塩と、亜鉛量が該硬化剤の重量に対して０．０６〜０．１４質量％となる亜鉛塩と、を含有する２液型ポリウレタンシーリング材組成物。
【発明の効果】
【０００８】
以下に説明するように、本発明によれば、耐発泡性および作業性がともに優れる２液型ポリウレタンシーリング材組成物を提供することができ、各種シーリング材、ならびに目地材、接着剤、塗料、防水材および床材等にも好適に用いることができるため有用である。
【発明を実施するための最良の形態】
【０００９】
以下に、本発明を詳細に説明する。
本発明の２液型ポリウレタンシーリング材組成物（以下、単に「本発明のシーリング材組成物」という。）は、ウレタンプレポリマーを含有する主剤と、ポリオールを含有する硬化剤とからなるシーリング材組成物であって、該硬化剤が、ビスマス量が該硬化剤の重量に対して０．００８〜０．０２０質量％となるビスマス塩と、亜鉛量が該硬化剤の重量に対して０．０６〜０．１４質量％となる亜鉛塩と、を含有する２液型ポリウレタンシーリング材組成物である。
次に、主剤および硬化剤について詳述する。
【００１０】
＜主剤＞
本発明のシーリング材組成物に用いられる主剤は、ウレタンプレポリマーを含有するものであれば特に限定されない。
【００１１】
上記ウレタンプレポリマーは、通常の１液型のポリウレタン樹脂組成物と同様、ポリオール化合物と過剰のポリイソシアネート化合物（すなわち、水酸基（ＯＨ基）に対して過剰のイソシアネート基（ＮＣＯ基））を反応させて得られる反応生成物であって、一般に、０．５〜５重量％のＮＣＯ基を分子末端に含有する。
【００１２】
このようなウレタンプレポリマーを生成するポリイソシアネート化合物は、分子内にＮＣＯ基を２個以上有するイソシアネート化合物であれば特に限定されず、その具体例としては、２，４−トリレンジイソシアネート（２，４−ＴＤＩ）、２，６−トリレンジイソシアネート（２，６−ＴＤＩ）、４，４′−ジフェニルメタンジイソシアネート（４，４′−ＭＤＩ）、２，４′−ジフェニルメタンジイソシアネート（２，４′−ＭＤＩ）、１，４−フェニレンジイソシアネート、ポリメチレンポリフェニレンポリイソシアネート、キシリレンジイソシアネート（ＸＤＩ）、テトラメチルキシリデンジイソシアネート（ＴＭＸＤＩ）、トリジンジイソシアネート（ＴＯＤＩ）、１，５−ナフタレンジイソシアネート（ＮＤＩ）などの芳香族ポリイソシアネート；ヘキサメチレンジイソシアネート（ＨＤＩ）、トリメチルヘキサメチレンジイソシアネート（ＴＭＨＤＩ）、リジンジイソシアネート、ノルボルナンジイソシアナートメチル（ＮＢＤＩ）などの脂肪族ポリイソシアネート；トランスシクロヘキサン−１，４−ジイソシアネート、イソホロンジイソシアネート（ＩＰＤＩ）、Ｈ6ＸＤＩ（水添ＸＤＩ）、Ｈ12ＭＤＩ（水添ＭＤＩ）などの脂環式ポリイソシアネート；上記各ポリイソシアネートのカルボジイミド変性ポリイソシアネート、または、これらのイソシアヌレート変性ポリイソシアネート等が挙げられる。これらは、１種単独で用いてもよく、２種以上を併用してもよい。
【００１３】
また、上記ウレタンプレポリマーを生成するポリオール化合物は、水酸基を２個以上有するポリオール化合物であれば特に限定されず、その具体例としては、ポリエーテルポリオール、ポリエステルポリオール、その他のポリオール、およびこれらの混合ポリオール等が挙げられる。
これらのポリオール化合物のうち、少なくともポリエーテルポリオールを用いる場合、すなわち、ポリエーテル骨格を有するポリオールがウレタンプレポリマーに含まれる場合には、得られるウレタンプレポリマーの粘度が低く、作業性に優れ、該ウレタンプレポリマーを主剤として有するシーリング材組成物の硬化物の耐水性が向上する等の理由から好ましい。
【００１４】
ここで、ポリエーテルポリオールとしては、具体的には、例えば、エチレングリコール、ジエチレングリコール、プロピレングリコール、ジプロピレングリコール、グリセリン、１，１，１−トリメチロールプロパン、１，２，５−ヘキサントリオール、１，３−ブタンジオール、１，４−ブタンジオール、ペンタエリスリトールなどの多価アルコールから選ばれる少なくとも１種に、エチレンオキサイド、プロピレンオキサイド、ブチレンオキサイド、ポリオキシテトラメチレンオキサイドなどから選ばれる少なくとも１種を付加させて得られるポリオール等が挙げられる。
【００１５】
ポリエステルポリオールとしては、具体的には、例えば、エチレングリコール、プロピレングリコール、ブタンジオールペンタンジオール、ヘキサンジオール、グリセリン、１，１，１−トリメチロールプロパン、その他の低分子ポリオールなどから選ばれる少なくとも１種と、グルタル酸、アジピン酸、ピメリン酸、スベリン酸、セバシン酸、ダイマー酸、その他の低分子脂肪族カルボン酸やオリゴマー酸などから選ばれる少なくとも１種との縮合重合体；プロピオンラクトン、バレロラクトンなどの開環重合体；等が挙げられる。
【００１６】
その他のポリオールとしては、具体的には、例えば、ポリマーポリオール、ポリカーボネートポリオール；ポリブタジエンポリオール；水素添加されたポリブタジエンポリオール；アクリルポリオール；エチレングリコール、ジエチレングリコール、プロピレングリコール、ジプロピレングリコール、ブタンジオール、ペンタンジオール、ヘキサンジオール等の低分子ポリオールが挙げられる。
【００１７】
上記ウレタンプレポリマーとしては、上記で例示した各種ポリオール化合物と過剰量のポリイソシアネート化合物とを反応させて得られる反応性生物が挙げられる。これらのうち、トリレンジイソシアネート（ＴＤＩ）と、ポリプロピレングリコール（ＰＰＧ）を反応させて得られる反応性生物が好ましい。
ここで、上記ポリイソシアネート化合物と上記ポリオール化合物との反応は、該ポリイソシアネート化合物と該ポリオール化合物とを、ＮＣＯ基／ＯＨ基が、１．２〜２．５、好ましくは１．５〜２．２となる当量比で混合させて行われる。当量比がこの範囲であれば、得られるウレタンプレポリマーの粘度が適当となり、該ウレタンプレポリマーを主剤として有する本発明のシーリング材組成物の耐発泡性も良好になる理由から好ましい。また、このウレタンプレポリマーの生成は、通常のウレタンプレポリマーと同様の方法で行うことができ、例えば、上述の当量比のポリオール化合物とポリイソシアネート化合物とを、５０〜１００℃で加熱攪拌することによって行うことができる。また、必要に応じて、有機錫化合物、有機ビスマス、アミン等のウレタン化触媒を用いることもできる。
【００１８】
＜硬化剤＞
本発明のシーリング材組成物に用いられる硬化剤は、ポリオールと、ビスマス量が該硬化剤の重量に対して０．００８〜０．０２０質量％となるビスマス塩と、亜鉛量が該硬化剤の重量に対して０．０６〜０．１４質量％となる亜鉛塩と、を含有するものである。
【００１９】
上記ポリオールは、実質的な硬化剤成分として含有するものであって、その具体例としては、上述したウレタンプレポリマーの生成で用いるポリオール化合物が挙げられ、これらを、１種単独で用いてもよく、２種以上を併用してもよい。
これらのうち、ポリプロピレングリコール（ＰＰＧ）であることが好ましい。
【００２０】
上記ビスマス塩は、有機酸ビスマス塩であれば特に限定されず、その具体例としては、オクチル酸ビスマス、ネオデカン酸ビスマス、ロジン酸ビスマス等が挙げられる
このようなビスマス塩としては、市販されているものを用いることもでき、具体的には、ネオスタンＵ６６０（ビスマス量：３質量％、日東化成社製）、プキャットＢ３（ビスマス量：３質量％、日本化学産業社製）、ビスマスネオデカノエート（ビスマス量：２０質量％、シェファードジャパン社製）等が好適に例示される。
また、上記ビスマス塩の含有割合は、該ビスマス塩が含有するビスマス量に依存しており、上述したように、該ビスマス量が硬化剤の総重量に対して０．００８〜０．０２０質量％、好ましくは０．０１０〜０．０１６質量％となるように含有するものである。ビスマス量の含有量がこの範囲であれば、硬化剤を含有するシーリング材組成物の硬化速度や硬化物の耐久発泡性が優れる理由から好ましい。
【００２１】
上記亜鉛塩は、有機酸亜鉛塩であれば特に限定されず、その具体例としては、オクチル酸亜鉛、ネオデカン酸亜鉛等が挙げられる。
このようなビスマス塩としては、市販されているものを用いることもでき、具体的には、ニッカオクチックスＺｎ（亜鉛量：８質量％、日本化学産業社製）等が好適に例示される。
また、上記亜鉛塩の含有割合は、該亜鉛塩が含有する亜鉛量に依存しており、上述したように、該亜鉛量が硬化剤の総重量に対して０．０６〜０．１４質量％、好ましくは０．０７〜０．１２質量％となるように含有するものである。亜鉛量の含有量がこの範囲であれば、カルシウム等の他の有機カルボン酸金属塩を用いた場合よりも耐久発泡性に優れる理由から好ましい。
【００２２】
上記ポリオールならびに上記ビスマス塩および亜鉛塩をそれぞれ上述した含有量で含有する硬化剤は、上述した主剤（ウレタンプレポリマー）との硬化反応において、発泡性を抑制し、作業性を良好にすることができる。これは、ビスマス塩と亜鉛塩との特性が相違するためであると考えられ、例えば、硬化剤としてビスマス塩および亜鉛塩をほぼ当量（例えば、１：１）含有する態様と比べても、耐発泡性に優れるものとなる。
【００２３】
本発明のシーリング材組成物は、上記各成分に加え、必要に応じて本発明の目的を損なわない範囲で、その他の添加剤、例えば、可塑剤、充填剤、硬化触媒（ビスマス塩および亜鉛塩を除く）、チクソトロピー性付与剤、シランカップリング剤、顔料、染料、老化防止剤、酸化防止剤、帯電防止剤、難燃剤、接着性付与剤、分散剤、脱水剤、紫外線吸収剤、溶剤等を含有することができる。
【００２４】
可塑剤としては、例えば、テトラヒドロフタル酸、アゼライン酸、安息香酸、フタル酸、トリメリット酸、ピロメリット酸、アジピン酸、セバシン酸、フマル酸、マレイン酸、イタコン酸、クエン酸およびこれらの誘導体；ポリエステル、ポリエーテル、エポキシ系、パラフィン系、ナフテン系および芳香族系のプロセスオイル；等が挙げられる。
これらのうち、フタル酸系可塑剤、アジピン酸系可塑剤等のエステル系可塑剤が好ましい。
【００２５】
具体的には、フタル酸系可塑剤としては、例えば、ジオクチルフタレート（ＤＯＰ）、ジブチルフタレート（ＤＢＰ）、ジラウリルフタレート（ＤＬＰ）、ブチルベンジルフタレート（ＢＢＰ）、ジイソデシルフタレート（ＤＩＤＰ）、ジイソノニルフタレート（ＤＩＮＰ）、ジメチルフタレート、ジエチルフタレートが挙げられる。これらのうち、ジイソノニルフタレート、ジイソデシルフタレートが好ましい。
アジピン酸系可塑剤としては、例えば、ジオクチルアジぺート（ＤＯＡ）、ジイソノニルアジペート（ＤＩＮＡ）、ジイソデシルアジぺート、アジピン酸プロピレングリコールポリエステル、アジピン酸ブチレングリコールポリエステルが挙げられる。これらのうち、ジイソノニルアジペートが好ましい。
その他の可塑剤としては、例えば、セバシン酸ジブチル、コハク酸ジイソデシル、ジエチレングリコールジベンゾエート、ペンタエリスリトールエステル、オレイン酸ブチル、アセチルリシノール酸メチル、トリオクチルフォスフェート、トリス（クロロエチル）フォスフェート、トリス（ジクロロプロピル）フォスフェート、リン酸トリクレジル、トリブチルトリメリテート（ＴＢＴＭ）、トリオクチルトリメリテート（ＴＯＴＭ）、エポキシステアリン酸アルキル、エポキシ化大豆油；分子量５００〜１０，０００のブチルアクリレート等のアクリルオリゴマーが挙げられる。
【００２６】
所望により添加する可塑剤の含有量は、上記ウレタンプレポリマー１００質量部に対して、５〜５０質量部であることが好ましい。可塑剤の含有量がこの範囲であれば、得られる本発明のシーリング材組成物の粘度が良好となり作業性を良好にすることができる理由から好ましい。
【００２７】
充填剤としては、各種形状の有機または無機のもの、例えば、炭酸カルシウム、カーボンブラック、シリカ（ホワイトカーボン）、クレー・タルク類、酸化鉄、酸化亜鉛、酸化チタン、酸化バリウム、酸化マグネシウム、生石灰、炭酸塩類（例えば、炭酸マグネシウム、炭酸亜鉛、胡粉）、アルミナ水和物（例えば、含水水酸化アルミニウム）、ケイソウ土、硫酸バリウム（例えば、沈降性硫酸バリウム）、マイカ、硫酸アルミナ、リトポン、アスベスト、グラファイト、二硫化モリブデン、軽石粉、ガラス粉、ケイ砂、ゼオライト；これらの脂肪酸、樹脂酸、脂肪酸エステル、高級アルコール付加イソシアネート化合物などによる表面処理物；ガラスバルーン；樹脂バルーン；等が挙げられる。
【００２８】
炭酸カルシウムとしては、例えば、重質炭酸カルシウム、沈降性炭酸カルシウム（軽質炭酸カルシウム）、コロイダル炭酸カルシウム等が挙げられる。また、脂肪酸、樹脂酸、脂肪酸エステル、高級アルコール付加イソシアネート化合物等により表面処理された表面処理炭酸カルシウムも用いることができる。
具体的には、上記重質炭酸カルシウムとしてはＳＳＢ赤（白石工業社製）、コロイダル炭酸カルシウムとしては白艶華ＣＣＲ−ＨＬ（白石工業社製）およびＭＳ−７００（丸尾カルシウム社製）等が挙げられる。また、脂肪酸で表面処理された炭酸カルシウムとしてはカルファイン２００（丸尾カルシウム社製）およびホワイトン３０５（重質炭酸カルシウム、白石工業社製）、脂肪酸エステルで表面処理された炭酸カルシウムとしてはシーレッツ２００（丸尾カルシウム社製）等が好適に用いられる。
【００２９】
カーボンブラックとしては、例えば、ＳＡＦ（Ｓｕｐｅｒ  Ａｂｒａｓｉｏｎ  Ｆｕｒｎａｃｅ）、ＩＳＡＦ（Ｉｎｔｅｒｍｅｄｉａｔｅ  Ｓｕｐｅｒ  Ａｂｒａｓｉｏｎ  Ｆｕｒｎａｃｅ）、ＨＡＦ（Ｈｉｇｈ  Ａｂｒａｓｉｏｎ  Ｆｕｒｎａｃｅ）、ＦＥＦ（Ｆａｓｔ  Ｅｘｔｒｕｄｉｎｇ  Ｆｕｒｎａｃｅ）、ＧＰＦ（Ｇｅｎｅｒａｌ  Ｐｕｒｐｏｓｅ  Ｆｕｒｎａｃｅ）、ＳＲＦ（Ｓｅｍｉ−Ｒｅｉｎｆｏｒｃｉｎｇ  Ｆｕｒｎａｃｅ）、ＦＴ（Ｆｉｎｅ  Ｔｈｅｒｍａｌ）、ＭＴ（Ｍｅｄｉｕｍ  Ｔｈｅｒｍａｌ）等が挙げられる。
具体的には、上記ＳＡＦとしてはシースト９（東海カーボン社製）、ＩＳＡＦとしてはショウブラックＮ２２０（昭和キャボット社製）、ＨＡＦとしてはシースト３（東海カーボン社製）、ＦＥＦとしてはＨＴＣ＃１００（中部カーボン社製）等が例示される。また、ＧＰＦとしては旭＃５５（旭カーボン社製）、シースト５（東海カーボン社製）、ＳＲＦとしては旭＃５０（旭カーボン社製）、三菱＃５（三菱化学社製）、ＦＴとしては旭サーマル（旭カーボン社製）、ＨＴＣ＃２０（中部カーボン社製）、ＭＴとしては旭＃１５（旭カーボン社製）等が例示される。
【００３０】
シリカとしては、具体的には、例えば、ヒュームドシリカ、焼成シリカ、沈降シリカ、粉砕シリカ、溶融シリカ、無水微粉ケイ酸、含水微粉ケイ酸、含水ケイ酸アルミニウム、含水ケイ酸カルシウム等が挙げられる。
クレーとしては、具体的には、例えば、ろう石クレー、カオリン質クレー（カオリナイト、ハロイサイト）、パイロフィライト質クレー、セリサイト質クレー、焼成クレー等が挙げられる。
【００３１】
所望により添加する充填剤の含有量は、上記ウレタンプレポリマー１００質量部に対して、２００〜３００質量部であることが好ましい。充填剤の含有量がこの範囲であれば、得られる本発明のシーリング材組成物の粘度、垂れ性、混合性に優れることから作業性が向上し、また硬化物の硬度、伸び物性が優れるため好ましい。
【００３２】
チクソトロピー性付与剤としては、具体的には、例えば、エアロジル（日本エアロジル社製）、ディスパロン（楠本化成社製）等が挙げられる。
シランカップリング剤としては、具体的には、例えば、トリメトキシビニルシラン、γ−グリシドキシプロピルトリメトキシシラン等が挙げられる。
【００３３】
顔料としては、無機顔料および有機顔料が挙げられる。
無機顔料としては、具体的には、例えば、亜鉛華、酸化チタン、弁柄、酸化クロム、鉄黒、複合酸化物（例えば、チタンエロー系、亜鉛−鉄系ブラウン、チタン・コバルト系グリーン、コバルトグリーン、コバルトブルー、銅−クロム系ブラック、銅−鉄系ブラック）などの酸化物；黄鉛、モリブデートオレンジなどのクロム酸塩；紺青等のフェロシアン化物；カドミウムエロー、カドミウムレッド、硫化亜鉛などの硫化物；硫酸バリウムなどの硫酸塩；塩酸塩；群青などのケイ酸塩；炭酸カルシウムなどの炭酸塩；マンガンバイオレットなどのリン酸塩；黄色酸化鉄などの水酸化物；カーボンブラックなどの炭素；アルミニウム粉、ブロンズ粉などの金属粉；チタン被覆雲母；等が挙げられる。
【００３４】
有機顔料としては、具体的には、例えば、モノアゾレーキ系（例えば、レーキレッドＣ、パーマネンレッド２Ｂ、ブリリアントカーミン６Ｂ）、モノアゾ系（例えば、トルイジンレッド、ナフトールレッド、ファストエローＧ、ベンズイミダロンボルドー、ベンズイミダゾロンブラウン）、ジスアゾ系（例えば、ジスアゾエローＡＡＡ、ジスアゾエローＨＲ、ピラゾロンレッド）、縮合アゾ系（例えば、縮合アゾエロー、縮合アゾレッド、縮合アゾブラウン）、金属錯塩アゾ系（例えば、ニッケルアゾエロー）などのアゾ系顔料；銅フタロシアニンブルー、銅フタロシアニングリーン、臭素化銅フタロシアニングリーンなどのフタロシアニン系顔料；塩基性染料レーキ（例えば、ローダミン６レーキ）などの染付顔料；アンスラキノン系（例えば、フラバンスロンエロー、ジアンスラキノリルレッド、インダンスレンブルー）、チオインジゴ系（例えば、チオインジゴボルドー）、ペリノン系（例えば、ペリノンオレンジ）、ペリレン系（例えば、ペリレンスカーレット、ペリレンレッド、ペリレンマルーン）、キナクリドン系（例えば、キナクリドンレッド、キナクリドンマゼンタ、キナクリドンスカーレット）、ジオキサジン系（例えば、ジオキサジンバイオレット）、イソインドリノン系（例えば、イソインドリノンエロー）、キノフタロン系（例えば、キノフタロンエロー）、イソインドリン系（例えば、イソインドリンエロー）、ピロール系（例えば、ピロールレッド）などの縮合多環顔料；銅アゾメチンエローなどの金属錯塩アゾメチン；アニリンブラック；昼光蛍光顔料；等が挙げられる。
【００３５】
染料としては、具体的には、例えば、酸化亜鉛、硫化亜鉛、酸化クロム、弁柄等が挙げられる。
老化防止剤は、具体的には、例えば、Ｎ，Ｎ′−ジフェニル−ｐ−フェニレンジアミン（ＤＰＰＤ）、Ｎ，Ｎ′−ジナフチル−ｐ−フェニレンジアミン（ＤＮＰＤ）、２，２，４−トリメチル−１，３−ジヒドロキノリン（ＴＭＤＱ）、Ｎ−フェニル−１−ナフチルアミン（ＰＡＮ）、ヒンダードフェノール系化合物等が挙げられる。
酸化防止剤は、具体的には、例えば、ブチルヒドロキシトルエン（ＢＨＴ）、ブチルヒドロキシアニソール（ＢＨＡ）などのヒンダードフェノール系化合物；亜リン酸トリフェニル：等が挙げられる。
帯電防止剤は、具体的には、例えば、第四級アンモニウム塩、アミンなどのイオン性化合物；ポリグリコール、エチレンオキサイド誘導体などの親水性化合物；等が挙げられる。
難燃剤は、具体的には、例えば、クロロアルキルホスフェート、ジメチルメチルホスホネート、臭素・リン化合物、アンモニウムポリホスフェート、ジエチルビスヒドロキシエチルアミノホスフェート、ネオペンチルブロマイドーポリエーテル、臭素化ポリエーテル等が挙げられる。
【００３６】
接着性付与剤は、具体的には、例えば、テルペン樹脂、フェノール樹脂、テルペン−フェノール樹脂、ロジン樹脂、キシレン樹脂、各種シランカップリング剤等が挙げられる。
分散剤は、具体的には、例えば、ステアリン酸カルシウム、ステアリン酸マグネシウム、ステアリン酸リチウム、ステアリン酸亜鉛、ステアリン酸アルミニウム、リノール酸カルシウム、ヒドロキシステアリン酸マグネシウムなどの脂肪酸金属塩；ステアリン酸エチル、ラウリン酸エチル、オレイン酸ブチル、アジピン酸ジオクチル、ステアリン酸モノグリセライドなどの脂肪酸エステル；等が挙げられる。
脱水剤は、具体的には、例えば、メチルスアテアロキシポリシロキサン等が挙げられる。
紫外線吸収剤は、具体的には、例えば、ベンゾフェノン系紫外線吸収剤、ベンゾトリアゾール系紫外線吸収剤、ヒンダードフェノール系紫外線吸収剤、サリチレート系紫外線吸収剤、シアノアクリレート系紫外線吸収剤、オキザリックアシッドアニリド系紫外線吸収剤、フォルムアミジン系紫外線吸収剤、トリアジン環系紫外線吸収剤、ニッケル錯塩系紫外線吸収剤等が挙げられる。
溶剤としては、具体的には、例えば、ヘキサン、トルエンなどの炭化水素系；テトラクロロメタンなどのハロゲン化炭化水素系；アセトン、メチルエチルケトンなどのケトン系；ジエチルエーテル、テトラヒドロフランなどのエーテル系；酢酸エチルなどのエステル系；等が挙げられる。
【００３７】
本発明のシーリング材組成物の製造方法は、特に限定されず、例えば、上記ウレタンプレポリマーおよび硬化剤、ならびに所望により含有させる各種添加剤を混合し、ロール、ニーダー、押出し機、万能攪拌機等を用いて室温下または加熱下（４０〜６０℃、例えば４０℃）で十分に混合し、均一に分散（混練）させることにより使用時に製造することができる。
【実施例】
【００３８】
以下に、実施例を示して本発明を具体的に説明する。ただし、本発明はこれらに限定されない。
＜ウレタンプレポリマー（主剤）の製造＞
分子量５０００の３官能型ポリプロピレングリコール（ＰＰＧ）（エクセノール５０３０、旭硝子社製）７２ｇと、分子量１，０００の２官能型ＰＰＧ（エクセノール１０２０、旭硝子社製）１５ｇとを反応容器に入れ、１１０℃、２０ｍｍＨｇ以下で４時間減圧脱水した。このポリオール混合物を８０℃に冷却し、１３ｇのトリレンジイソシアネート（ＴＤＩ−８０、三井武田ケミカル社製）をかくはんしながら加えることで、末端イソシアネート基３．０％、粘度２５Ｐａ・ｓ（２０℃）、平均分子量３，５００のウレタンプレポリマー（ＮＣＯ／ＯＨ＝１．７５）を得た。なお、上記粘度はＥ型回転粘度計で測定した。
【００３９】
（実施例１、２および比較例１〜１０）
主剤として得られたウレタンプレポリマーと、下記表１に示される配合の硬化剤とを、下記表１に示す質量比で混合して各シーリング材組成物を得た。得られた各シーリング材組成物の耐発泡性（発泡率）および作業性（押し出し時間）を、以下に示す測定方法により測定した。その結果を下記表１に示す。
【００４０】
＜耐発泡性（発泡率）＞
発泡率の測定は、得られた各シーリング材組成物をガラス管（直径１０ｍｍ×長さ１００ｍｍ）内にいっぱいになるまで導入し、このガラス管を６０℃、８０％ＲＨの恒湿槽（オーブン）内に１２時間放置した後、該ガラス管からはみ出したシーリング材組成物の体積（長さ）を測定することにより行った。
【００４１】
＜作業性（押し出し時間）＞
押し出し時間の測定は、得られた各シーリング材組成物を、シリンダーの内径約４０ｍｍのシーリング用カートリッジ（開口径約４０ｍｍ）に充填し、２時間放置後、９８ｋＰａの空気圧をかけて組成物を押し出し始めてから、約１５０ｇのシーリング材組成物を押し出すのにかかった時間（秒）を測定することにより行った。
この結果、押し出し時間が５秒未満であれば、使用現場での作業性に優れているといえる。
【００４２】
【表１】
2006225478.tif 000002
【００４３】
【表２】
2006225478.tif 000003
【００４４】
硬化剤に用いた上記表１中の各成分は、以下のものを使用した。
・ＰＰＧ：エクセノール５０３０（旭硝子社社）
・ポリブテン（可塑剤）：ＬＶ−７（日石社製）
・コロイダル炭酸カルシウム１：白艶華ＣＣＲ−ＨＬ（白石工業社製）
・コロイダル炭酸カルシウム２：ＭＳ−７００（丸尾カルシウム社製）
・重質炭酸カルシウム：ホワイトンＳＳＢ赤（白石工業社製）
・酸化チタン：タイペークＣＲ−９０（石原産業社製）
・オクチル酸ビスマス：ネオスタンＵ６６０（ビスマス量：３質量％、日東化成社製）
・オクチル酸亜鉛：ニッカオクチックスＺｎ（亜鉛量：８質量％、日本化学産業社製）
・オクチル酸カルシウム：プキャットＣａ５Ｂ（カルシウム量：５質量％、日本化学産業社製）
・ミネラルスピリット（溶剤）：Ａソルベント（日本石油社製）
【００４５】
上記表１に示すように、実施例１および２で得られたシーリング材組成物は、ビスマス塩もしくは亜鉛塩のどちらか一方のみを含有する比較例１〜４に比べて耐発泡性が良好になることが分かり、比較例５〜９と比べても耐発泡性および作業性がともにバランスよく優れることが分かった。
また、オクチル酸ビスマスとオクチル酸カルシウムの併用系である比較例１０と比べても耐発泡性が向上していることが明らかとなった。